(57)【特許請求の範囲】
【請求項１】
コア樹脂粒子と、前記コア樹脂粒子を被覆する銀被覆層とを備えた銀被覆樹脂粒子において、
前記銀被覆樹脂粒子は、感光性導電ペーストの原料として用いられ、
前記コア樹脂粒子は、未被覆率が７〜４０％となるように、その粒子表面が前記銀被覆層によって部分的に、かつ網目状に被覆され、
前記銀被覆樹脂粒子の平均粒径が０．５〜４μｍであることを特徴とする感光性導電ペースト形成用銀被覆樹脂粒子。
【請求項２】
コア樹脂粒子と、前記コア樹脂粒子を被覆する銀被覆層とを備えた銀被覆樹脂粒子の製造方法において、
前記銀被覆樹脂粒子は、感光性導電ペーストの原料であり、
前記コア樹脂粒子は、球状であり、アクリル、フェノール、ポリスチレン、シリコーン、メラミン、ポリアミド及びＰＴＦＥ（ポリテトラフルオロエチレン）からなる群より選ばれた１種又は２種以上の平均粒径が０．４〜３μｍである樹脂であって、
錫化合物の５〜４５℃の水溶液に前記コア樹脂粒子を添加し濾別することにより前記コア樹脂粒子を前処理して、その粒子表面に錫吸着層を形成する工程と、
前記前処理によって錫吸着層が形成されたコア樹脂粒子の粒子表面に、無電解めっき法により、下記の式（１）により算出される前記銀被覆層の厚さ（ｄ）が０．０７〜０．３μｍとなるように前記銀被覆層を形成して、銀被覆樹脂粒子前駆体を得る工程と、
前記銀被覆樹脂粒子前駆体を、大気雰囲気下、温度２５０〜３５０℃、処理時間３０〜１８０分間の条件で加熱処理を施すか、又は不活性ガス雰囲気下、高沸点溶媒中に投入して、温度２５０〜３５０℃、処理時間３０〜１８０分間の条件で加熱処理を施す工程と
を含むことを特徴とする、銀被覆層の未被覆率が７〜４０％である、感光性導電ペースト形成用銀被覆樹脂粒子の製造方法。
【数１】
0006718722.tif 000008
但し、式（１）中、ｄは銀被覆層の厚さ（μｍ）、ｒはコア樹脂粒子の半径（μｍ）、ｄcoreはコア樹脂粒子の比重（ｇ／ｃｍ3）、ｄAgは銀の比重（ｇ／ｃｍ3）、ａは銀被覆樹脂粒子の粒子１個当たりの質量を１としたときの銀被覆樹脂粒子に含まれる銀の質量割合（無次元数）である。
【請求項３】
請求項１記載の銀被覆樹脂粒子を含む感光性導電ペースト。
【請求項４】
前記銀被覆樹脂粒子以外に、アルカリ可溶性樹脂、多官能（メタ）アクリレート、光重合開始剤、光吸収剤及び溶剤を含む請求項３記載の感光性導電ペースト。
【請求項５】
請求項３又は４記載の感光性導電ペーストを用いて電極を形成する方法。
【発明の詳細な説明】
【技術分野】
【０００１】
本発明は、電極や電気配線等の形成に利用される導電ペースト中に、導電性フィラーとして含まれる感光性導電ペースト形成用銀被覆樹脂粒子及びその製造方法並びに該粒子を含む感光性導電ペーストに関する。更に詳しくは、良好な導電性を有するとともに、露光や現像を利用してパターニングを行う際の露光不良を抑制することができ、これにより良好なパターン形状の電極等を形成できる感光性導電ペースト形成用銀被覆樹脂粒子及びその製造方法並びに該粒子を含む感光性導電ペーストに関するものである。
【背景技術】
【０００２】
導電ペーストは、例えば、太陽電池パネル、液晶ディスプレイ、タッチパネル等の電子機器、電子表示機器又は半導体素子等が備える電子部品（電極又は電気配線等）の形成等に広く利用されている。近年、電子機器等の小型化や軽量化が益々進んでおり、これらが備える電極等についてもより高精細化、高密度化又は高解像度化が求められている。
【０００３】
導電ペーストを利用して電極等を所望のパターン形状に形成する方法としては、例えばスクリーン印刷等の印刷法を利用して直接パターニングを行う方法や、露光や現像工程を経てパターニングを行うフォトリソグラフィ法等が広く利用されている。印刷法を利用して直接パターニングを行う方法では、導電ペーストを基板表面に印刷して塗布膜を形成する際に、当該塗布膜を所望のパターン形状を有する印刷パターンに形成する。その後、形成した印刷パターンを乾燥又は焼成することで、所望のパターン形状を有する電極等に形成される。一方、フォトリソグラフィ法では、先ず、基板表面に導電ペーストを塗布して塗布膜を形成し、その表面に、回路図等の所望のマスクパターンが描かれたフォトマスクを密着させ、これにより光の照射部分を制御して露光を行う。次いで、露光した基板を、例えば現像液に浸漬させることで余分な部分を除去し、その後、焼成等を経ることで所望のパターン形状を有する電極等に形成される。
【０００４】
印刷法を利用して直接パターニングを行う方法では、フォトリソグラフィ法のような露光や現像といった工程を経ることなく、必要な部分にのみ印刷し、印刷と同時に直接パターニングするため、材料等の無駄は少なくなるものの、高解像度の微細電極等の形成には対応できない。そのため、電極等の高解像度化や微細化等が特に要求される機器や半導体素子等の製造、或いはタッチパネルの狭額縁配線の形成等には、上述のフォトリソグラフィ法を利用したパターニング技術が主に利用されている。このパターニング技術では、上述のように露光や現像工程を経て所望のパターン形状に成型することから、導電性フィラー等の通常のペースト材料に加え、光の照射によって物性等が変化する感光性材料を添加した感光性導電ペースト（フォトレジスト）が用いられる。
【０００５】
このようなフォトリソグラフィ法を利用したパターニング技術では、電極等の更なる高解像度化、微細化又は狭額縁化を実現するため、露光、現像といった製造工程を見直すほか、新たな感光性導電ペーストを開発する等、材料面からの改良も日々検討されている。例えば、導電性フィラーに、ポリエチレンイミン等のアミノ基を有する化合物とアクリル系重合体を添加し、更に光重合性開始剤等の他の成分を含有させた感光性導電ペースト等が開示されている（例えば、特許文献１参照。）。この特許文献１に示された感光性導電ペーストでは、上記所定の化合物等をペースト中に含ませることで基板との密着性が顕著に高くなり、また、比較的低温で焼成しても良好な導電性が得られるとされている。また、ペースト中に通常含まれる導電性フィラーには、これまで単層の銀粒子等が広く使用されていたが、粒子の中心に銀よりも低コストの樹脂製のコア粒子を配し、その表面を銀被覆層で被覆した銀被覆樹脂粒子等も提案されている（例えば、特許文献２参照。）。これまで、このような銀被覆樹脂粒子は、上述の印刷法を利用したパターニング技術や導電スペーサの製造等向けに主に開発が進められていたが、低コスト化等へ向け、こうしたフォトリソグラフィ法を利用したパターニング技術等への早期展開も期待されている。
【先行技術文献】
【特許文献】
【０００６】
【特許文献１】特許第５６７３８９０号公報（請求項１〜７、段落［０００８］〜段落［００１０］）
【特許文献２】特許第５４９７１８３号公報（請求項１〜４）
【発明の概要】
【発明が解決しようとする課題】
【０００７】
一方、フォトリソグラフィ法を利用したパターニング技術では、露光、現像によって所望の形状にパターニングする際に、露光不良等に起因して良好なパターン形状の電極等が形成されないといった問題が生じる場合がある。例えばネガ型のレジストを用いた場合、光を照射した部分が硬化して現像液に溶解しない性質に変化し、次工程で光が照射されていない部分のみが現像液にて溶解除去される。これにより所望の形状にパターニングされる。しかし、ペースト中に含まれる銀粒子は紫外線等の光を遮蔽するため、基板に塗布した塗布膜の表面から光を照射して露光を行う際に、当該光が塗布膜中の銀粒子によって遮蔽され、基板側まで十分に行き届かない場合がある。この場合、基板付近の硬化が不十分となって、現像時に必要な部分まで除去され、結果的に所望のパターン形状を有する電極等が形成されなくなる。このような問題に対して、従来は、銀粒子の粒径等を制御し、粒子同士の開口率（粒子間の隙間）を制御する手法等で対処していたが、この方法のみでは、近年の高解像度化又は微細化等への要求には十分に対応することはできない。
【０００８】
上記特許文献１に示される感光性導電ペーストでは、導電性フィラーに一般的な銀粒子を使用しているため、このような露光不良によるパターン形状の問題が改善されないことが懸念される。また、上記特許文献２等に示される銀被覆樹脂粒子等も、粒子表面が銀によって被覆されているため、この銀被覆樹脂粒子をそのまま感光性導電ペーストに使用しても、低コスト化等の目的は達成されるものの、同様の露光不良によるパターン形状の問題が生じる場合がある。
【０００９】
本発明の目的は、良好な導電性を有するとともに、露光や現像を利用してパターニングを行う際の露光不良を抑制することができ、これにより良好なパターン形状の電極等を形成できる感光性導電ペースト形成用銀被覆樹脂粒子及びその製造方法並びに該粒子を含む感光性導電ペーストを提供することにある。
【課題を解決するための手段】
【００１０】
本発明の第１の観点は、コア樹脂粒子と、コア樹脂粒子を被覆する銀被覆層とを備えた銀被覆樹脂粒子において、前記銀被覆樹脂粒子は、感光性導電ペーストの原料として用いられ、コア樹脂粒子は、未被覆率が７〜４０％となるように、その粒子表面が銀被覆層によって部分的に、かつ網目状に被覆され、銀被覆樹脂粒子の平均粒径が０．５〜４μｍであることを特徴とする。
【００１１】
本発明の第２の観点は、コア樹脂粒子と、コア樹脂粒子を被覆する銀被覆層とを備えた銀被覆樹脂粒子の製造方法において、前記銀被覆樹脂粒子は、感光性導電ペーストの原料であり、前記コア樹脂粒子は、球状であり、アクリル、フェノール、ポリスチレン、シリコーン、メラミン、ポリアミド及びＰＴＦＥ（ポリテトラフルオロエチレン）からなる群より選ばれた１種又は２種以上の平均粒径が０．４〜３μｍである樹脂であって、錫化合物の５〜４５℃の水溶液に前記コア樹脂粒子を添加し濾別することによりコア樹脂粒子を前処理して、その粒子表面に錫吸着層を形成する工程と、前処理によって錫吸着層が形成されたコア樹脂粒子の粒子表面に、無電解めっき法により、後述する式（１）により算出される前記銀被覆層の厚さ（ｄ）が０．０７〜０．３μｍとなるように銀被覆層を形成して、銀被覆樹脂粒子前駆体を得る工程と、銀被覆樹脂粒子前駆体を、大気雰囲気下、温度２５０〜３５０℃、処理時間３０〜１８０分間の条件で加熱処理を施すか、又は不活性ガス雰囲気下、高沸点溶媒中に投入して、温度２５０〜３５０℃、処理時間３０〜１８０分間の条件で加熱処理を施す工程とを含むことを特徴とする、銀被覆層の未被覆率が７〜４０％である、感光性導電ペースト形成用銀被覆樹脂粒子の製造方法である。
【００１２】
本発明の第３の観点は、第１の観点の銀被覆樹脂粒子を含む感光性導電ペーストである。
【００１４】
本発明の第４の観点は、第３の観点に基づく発明であって、銀被覆樹脂粒子以外に、アルカリ可溶性樹脂、多官能（メタ）アクリレート、光重合開始剤、光吸収剤及び溶剤を含むことを特徴とする。
【００１５】
本発明の第５の観点は、第３又は第４の観点の感光性導電ペーストを用いて電極を形成する方法である。
【発明の効果】
【００１６】
本発明の第１の観点の感光性導電ペースト形成用銀被覆樹脂粒子は、コア樹脂粒子と、コア樹脂粒子を被覆する銀被覆層とを備え、コア樹脂粒子は、その粒子表面が所望の未被覆率を満たすように、銀被覆層によって部分的に、かつ網目状に被覆される。これにより、この銀被覆樹脂粒子は照射された紫外線等の光を透過する性質を有する。そのため、該粒子を、例えば感光性導電ペーストに含まれる導電性フィラーに用いれば、基板に塗布した塗布膜の表面から光を照射して露光を行う際に、当該光を基板側まで十分に行き届かせることができる。これにより露光不良が抑制され、良好なパターン形状の電極等を形成できる。また、この銀被覆樹脂粒子は所定の平均粒径に制御されるため、部分的な被覆であっても、良好な導電性を十分に確保できる。また、膜厚のばらつき等も特に生じることなく、均一な厚さに形成できる。
【００１７】
本発明の第２の観点の製造方法は、コア樹脂粒子と、コア樹脂粒子を被覆する銀被覆層とを備えた銀被覆樹脂粒子の製造方法において、コア樹脂粒子を前処理して、その粒子表面に錫吸着層を形成する工程と、前処理によって錫吸着層が形成されたコア樹脂粒子の粒子表面に、無電解めっき法により銀被覆層の厚さが０．０７〜０．３μｍとなるように銀被覆層を形成して、銀被覆樹脂粒子前駆体を得る工程と、銀被覆樹脂粒子前駆体に、気相中又は液相中、温度２５０〜３５０℃、処理時間３０〜１８０分間の条件で加熱処理を施す工程とを含む。この方法により得られる感光性導電ペースト形成用銀被覆樹脂粒子は、コア樹脂粒子の表面が所望の未被覆率を満たすように、銀被覆層によって部分的に、かつ網目状に被覆され、紫外線等の光の透過性に優れる。そのため、該粒子を、感光性導電ペーストに含まれる導電性フィラーに用いれば、露光不良が抑制され、良好なパターン形状の電極等を形成できる。また、得られる銀被覆樹脂粒子は所定の平均粒径に対し、銀被覆層が所定の厚さを有するため、部分的な被覆であっても、良好な導電性を十分に確保できる。
【００１８】
本発明の第３の観点の感光性導電ペーストは、導電性フィラーとして本発明の感光性導電ペースト形成用銀被覆樹脂粒子を含むため、比重が大きい単層の銀粒子が含まれるペーストに比べて、印刷パターン形成後の形状保持性に優れる。
【００１９】
本発明の第４の観点の感光性導電ペーストは、ペースト中に本発明の感光性導電ペースト形成用銀被覆樹脂粒子が導電性フィラーとして含まれる。そのため、基板に塗布した塗布膜の表面から露光を行う際に、光を基板側まで十分に行き届かせることができる。これにより露光不良が抑制され、良好なパターン形状の電極等を形成できる。また、導電性フィラーとして含まれる感光性導電ペースト形成用銀被覆樹脂粒子は所定の平均粒径に制御され、銀被覆層が所定の厚さを有するため、良好な導電性を十分に確保できる。また、膜厚のばらつき等も特に生じることなく、均一な厚さに形成できる。
【００２０】
本発明の第５の観点の電極を形成する方法では、本発明の感光性導電ペースト形成用銀被覆樹脂粒子が導電性フィラーとして含まれるペーストによって形成されるため、形状が良好で膜厚が均一であり、また導電性に優れた電極が形成される。
【図面の簡単な説明】
【００２１】
【図１】実施例１で得られた銀被覆樹脂粒子の走査型電子顕微鏡（ＳＥＭ）による写真図である。
【図２】実施例２で得られた銀被覆樹脂粒子の走査型電子顕微鏡による写真図である。
【図３】比較例１で得られた銀被覆樹脂粒子の走査型電子顕微鏡による写真図である。
【図４】比較例２で得られた銀被覆樹脂粒子の走査型電子顕微鏡による写真図である。
【発明を実施するための形態】
【００２２】
次に本発明を実施するための形態を図面に基づいて説明する。
【００２３】
＜銀被覆樹脂粒子＞
本発明の銀被覆樹脂粒子は、コア樹脂粒子（母粒子）と、その表面を被覆する銀被覆層から構成される。なお、後述する前処理により、銀を被覆する前のコア樹脂粒子表面に、予め錫吸着層等が設けられていてもよい。この銀被覆樹脂粒子は、実装後の接合部や形成後の電子部品等において導通を確保する導電性フィラーとしての役割を担う。このような非金属製の樹脂粒子を中央に配した構造を採ることで、粒子表面の銀被覆層により高い導通を確保できるとともに、従来の銀単層の金属粒子等に比べて比重を小さくすることができる。そのため、比重が大きい導電性フィラーが自重によって沈降し、塗布後のペースト内或いは印刷パターン（印刷後のペースト）内でフィラーが偏在することで、導電性のムラが生じたり、印刷パターンの形状が崩れるといった不具合を抑制できる。また、良好な導通を確保しつつ、銀の使用量を減らすことができるため、低コスト化が図られる。
【００２４】
そして、この銀被覆樹脂粒子は、図１又は図２に示すように、未被覆率が所望の値になるように、コア樹脂粒子の粒子表面を銀被覆層が部分的に、かつ網目状に被覆する構造になっている。
【００２５】
このような部分的な被覆により、コア樹脂粒子の表面には、その一部が、銀によって被覆されていない開口部が形成される。照射された紫外線等の光は、銀で被覆されていない当該開口部から粒子内へ入射して、更に粒子内へ入射した光は別の開口部から粒子外へ放射される。これにより、この銀被覆樹脂粒子は、照射された光を十分に透過する性質を有する。また、図１又は図２に示すように、部分的に被覆する銀被覆層は粒子表面の一箇所に偏在することなく、開口部が疎らに存在するように、コア樹脂粒子の粒子表面を網目状に被覆している。そのため、例えば、この銀被覆樹脂粒子を導電性フィラーに用いて感光性導電ペーストを調製すれば、基板に塗布した塗布膜の表面に紫外線等の光を照射して露光を行う際に、光を基板側まで十分に行き渡らせることができるため、露光不良によるパターン形状の形状不良を抑制できる。コア樹脂粒子の表面を網目状に被覆する銀被覆層は、その未被覆率が７〜４０％を満たすように当該粒子表面を部分的に被覆している。未被覆率が下限値未満では、照射された光を十分に透過することができず、一方、未被覆率が上限値を超えると、良好な導電性が得られない。このうち、未被覆率は１０〜３５％を満たすことが好ましい。
【００２６】
銀被覆樹脂粒子を構成する銀被覆層の厚さは０．０７〜０．３μｍであることが好ましい。なお、ここで言う銀被覆層の厚さとは、下記式（１）より算出した平均膜厚（ｄ）である。また、この厚さは、銀被覆樹脂粒子を製造する過程で、後述の加熱処理を施す前に測定した値、即ち銀被覆樹脂粒子前駆体における銀被覆層の厚さである。
【００２７】
【数１】
0006718722.tif 000002
但し、式（１）中、ｄは銀被覆層の厚さ（μｍ）、ｒはコア樹脂粒子の半径（μｍ）、ｄcoreはコア樹脂粒子の比重（ｇ／ｃｍ3）、ｄAgは銀の比重（ｇ／ｃｍ3）、ａは銀被覆樹脂粒子の粒子１個当たりの質量を１としたときの銀被覆樹脂粒子に含まれる銀の質量割合（無次元数）である。銀被覆層の厚さが下限値未満では、銀の量が不足し、上述の未被覆率が大きくなりすぎて十分な導電性が得られない。一方、上限値を超えると、未被覆率が小さくなりすぎて、光の透過性が悪化する。このうち、銀被覆層の厚さは０．０７〜０．３μｍであることが更に好ましい。
【００２８】
銀被覆樹脂粒子の形状は、特に限定されず、球状でもよいし、球状以外の異形状、例えば扁平状、板状、針状でもよい。なお、微細な電極や電気配線等を形成する場合は、球状であることが好ましい。銀被覆樹脂が、例えば板状であると充填率が不足して細線印刷が困難になる場合があるからである。また、球状とは、完全な真球に限られず、楕円のような球形に近い形状や、表面に若干の凹凸がある形状等も含まれる。また、充填率を向上させるために、球状のものと、扁平状、板状、針状のものを組み合わせてもよい。
【００２９】
銀被覆樹脂粒子の平均粒径は０．５〜４μｍである。銀被覆樹脂粒子の平均粒径が下限値未満では、凝集が起こりやすくなる場合があり、また、比表面積が大きくなることで銀の使用量が増加し、コストが上がる。一方、上限値を超えると粒子同士の接点が少なくなり、十分な導電性が得られない。このうち、平均粒径は０．７〜２μｍであることが特に好ましい。なお、本明細書において、銀被覆樹脂粒子の平均粒径とは、走査型電子顕微鏡（株式会社日立ハイテクノロジーズ製  型式名：ＳＵ−１５００）を用いて、ソフトウェア（品名：ＰＣ  ＳＥＭ）により、倍率５０００倍で、３００個の銀被覆樹脂の直径を測定し、算出された平均値をいう。また、ここで言う直径とは、真球以外の粒子の場合は、その長径をいう。
【００３０】
＜コア樹脂粒子＞
銀被覆樹脂粒子を構成するコア樹脂粒子の樹脂材質は、特に限定されないが、光の透過性、耐薬品性、耐熱性等の理由から、アクリル、フェノール、ポリスチレン、シリコーン、メラミン、ポリアミド及びＰＴＦＥ（ポリテトラフルオロエチレン）からなる群より選ばれた１種又は２種以上であることが好ましい。
【００３１】
コア樹脂粒子の形状は、特に限定されず、球状でもよいが、球状以外の異形状、例えば扁平状、板状、針状でもよい。銀被覆樹脂粒子の形状を球状に形成する場合は、使用するコア樹脂粒子の形状も球状であることが好ましい。なお、球状とは、上述のように、完全な真球に限られず、楕円のような球形に近い形状や、表面に若干の凹凸がある形状等も含まれる。
【００３２】
コア樹脂粒子の平均粒径は、形成される銀被覆樹脂粒子の平均粒径や、銀被覆樹脂粒子を構成する銀被覆層の厚さ等を上述の所望の範囲に制御するのに好適であることから、０．４〜２．８μｍの範囲であることが好ましい。コア樹脂粒子の平均粒径が小さすぎると、製造過程で凝集が起こり、後述の製造過程において、均等に被覆された銀被覆樹脂粒子前駆体が得られにくくなる場合がある。また、比表面積が大きくなることから、銀の使用量が必要以上に増大する場合がある。一方、コア樹脂粒子の平均粒径が大きすぎると、銀被覆樹脂粒子の平均粒径が所望の大きさを超える場合がある。このうち、コア樹脂粒子の平均粒径は、０．４〜１．８μｍの範囲とするのが特に好ましい。なお、本明細書において、コア樹脂粒子の平均粒径とは、上述の銀被覆樹脂粒子の平均粒径と同じ方法及び条件により測定される値である。また、コア樹脂粒子の変動係数が、好ましくは２０％以下、更に好ましくは１０％以下であり、粒径が揃っているものを使用するのが好ましい。変動係数（ＣＶ値、単位：％）は、上記３００個の粒子の粒径（真球以外は長径）から、式〔（標準偏差／平均粒径）×１００〕より求められる。
【００３３】
なお、銀を被覆する前のコア樹脂粒子の表面には、後述する前処理により、予め錫吸着層等が設けられていることが望ましい。錫吸着層は、前処理で使用される錫化合物中の錫の２価イオンが、コア樹脂粒子の表面に付着することによって形成されたものである。一般に、有機質材料や無機質材料等の不導体の表面に無電解めっきを実施する際、予め不導体の表面に対して触媒化処理を行う必要がある。前処理として、この触媒化処理を実施して、コア樹脂粒子の表面に錫吸着層が設けられていることにより、後述する無電解めっきにより、銀（銀被覆層）が形成される。
【００３４】
＜銀被覆樹脂粒子の製造＞
銀被覆樹脂粒子は、以下の方法により製造することができる。先ず、コア樹脂粒子に、錫化合物の水溶液による前処理を行い（錫吸着層の形成工程）、次いで、前処理を行ったコア樹脂粒子に、還元剤を用いて無電解銀めっきを行う（銀被覆層の形成工程）。これにより、銀被覆樹脂粒子前駆体が得られる。そして、得られた銀被覆樹脂粒子前駆体に、所定の条件で加熱処理を施す（開口部の形成工程）。
【００３５】
コア樹脂粒子に錫吸着層を形成する前処理では、例えば、錫化合物の水溶液にコア樹脂粒子を添加し、攪拌する。そして、コア樹脂粒子を濾別して水洗する。攪拌時間は、以下の錫化合物の水溶液の温度及び錫化合物の含有量によって適宜決定されるが、好ましくは、０．５〜２４時間である。
【００３６】
錫化合物の水溶液の温度は、好ましくは５〜４５℃であり、より好ましくは１０〜４０℃である。錫化合物の水溶液の温度が５℃未満であると、温度低下により、水溶液の活性が低くなり、コア樹脂粒子に錫化合物が十分に付着しない。一方、錫化合物の水溶液の温度が４５℃より高い場合は、錫化合物が酸化するため、水溶液が不安定となり、コア樹脂粒子に錫化合物が十分に付着しない。この前処理を５〜４５℃の水溶液で実施することによって、適切な結晶子径の銀の結晶粒子を析出させることができる。このため、密着性、緻密性に優れた銀めっき層（銀被覆層）を形成できる。
【００３７】
前処理で使用する錫化合物としては、塩化第一錫、フッ化第一錫、臭化第一錫、ヨウ化第一錫等が挙げられる。塩化第一錫を用いる場合、錫化合物の水溶液中の塩化第一錫の含有量は、３０〜１００ｇ／ｄｍ3が好ましい。塩化第一錫の含有量が３０ｇ／ｄｍ3以上であれば、均一な錫吸着層を形成しやすい。また、塩化第一錫の含有量が１００ｇ／ｄｍ3以下であると、塩化第一錫中の不可避不純物の量を抑制しやすい。なお、塩化第一錫は、飽和になるまで錫化合物の水溶液に含有させることができる。
【００３８】
錫化合物の水溶液は、塩化第一錫１ｇに対して、３５％濃度の塩酸水溶液０．５〜２ｃｍ3を含有することが好ましい。塩酸水溶液の量が０．５ｃｍ3以上であると、塩化第一錫の溶解性が向上し、かつ錫の加水分解を抑制することができる。塩酸水溶液の量が２ｃｍ3以下であると、錫化合物の水溶液のｐＨが低くなり過ぎず、錫をコア樹脂粒子に効率よく吸着させることができる。
【００３９】
銀被覆層の形成工程では、無電解めっき法により銀被覆層の形成を行う。これにより、上述の前処理後のコア樹脂粒子の表面を銀被覆層が被覆する銀被覆樹脂粒子前駆体が得られる。無電解めっき法としては、（１）錯化剤、還元剤等を含む水溶液中に、前処理をしたコア樹脂粒子を浸漬し、銀塩水溶液を滴下する方法、（２）銀塩、錯化剤を含む水溶液中に、前処理をしたコア樹脂粒子を浸漬し、還元剤水溶液を滴下する方法、（３）銀塩、錯化剤、還元剤等を含む水溶液に、前処理をしたコア樹脂粒子を浸漬し、苛性アルカリ水溶液を滴下する方法が挙げられ、いずれの方法を適用してもよい。また、この銀被覆層を形成する工程では、銀被覆樹脂粒子前駆体における銀被覆層の厚さが、上述のように、０．０７〜０．３μｍの範囲内になるように銀被覆層を形成する。
【００４０】
銀塩としては、硝酸銀或いは銀を硝酸に溶解したもの等を用いることができる。錯化剤としては、アンモニア、エチレンジアミン四酢酸、エチレンジアミン四酢酸四ナトリウム、ニトロ三酢酸、トリエチレンテトラアンミン六酢酸等の塩類を用いることができる。還元剤としては、ホルマリン、ブドウ糖、ロッシェル塩（酒石酸ナトリウムカリウム）、ヒドラジン及びその誘導体等を用いることができる。還元剤としては、ホルムアルデヒドが好ましく、少なくともホルムアルデヒドを含む２種以上の還元剤の混合物がより好ましく、ホルムアルデヒドとブドウ糖を含む還元剤の混合物が最も好ましい。
【００４１】
上記得られた銀被覆樹脂粒子前駆体に加熱処理を施して、銀被覆層に開口部を形成する工程では、当該加熱処理を気相中で行ってもよいし、液相中で行ってもよいが、いずれの場合も処理温度２５０〜３５０℃、処理時間３０〜１８０分間の条件にて行う。気相中で行う方法としては、例えば上記得られた銀被覆樹脂粒子前駆体を炉内に投入して、炉内に熱風ガスを送り込みながら、送風によって撹拌する方法等が挙げられる。
【００４２】
液相中で行う方法としては、例えば反応容器内に充填させた高沸点溶媒中に、上記得られた銀被覆樹脂粒子前駆体を投入して、この反応容器を、好ましくは不活性ガス雰囲気に設定した雰囲気炉内へ搬送して加熱保持する方法が挙げられる。使用する高沸点溶媒は、沸点が２５０℃を超えるものであれば特に限定されない。例えば１，６−ヘキサンジオール、１，１０−デカンジオール又はミリスチルアルコール等の非水溶性高沸点溶媒や、ジエチレングリコールジブチルエーテル、トリエチレングリコールブチルメチルエーテル、ポリエチレングリコールジメチルエーテル、テトラエチレングリコールジメチルエーテル又はポリエチレングリコールモノメチルエーテル等の水溶性高沸点溶媒が挙げられる。
【００４３】
加熱処理の際の処理条件を上記範囲に限定したのは、処理温度又は処理時間が下限値未満では、コア樹脂粒子の表面に形成した銀被覆層に所望の開口部が十分に形成されない。一方、上限値を超えると、開口部が広くなり過ぎる等の理由から導電性が低下するといった不具合が生じる。この加熱処理を所望の処理条件で施すことにより、銀被覆層に所望の開口部が適度に形成され、最終的に、コア樹脂粒子の表面が銀被覆層によって部分的に、かつ網目状に被覆された上述の銀被覆樹脂粒子が得られる。なお、上記開口部の形成は、加熱処理の際に起こる銀の低温焼結等に起因するものと推察される。
【００４４】
＜導電ペースト等＞
このようにして得られた本発明の銀被覆樹脂粒子は、上述のように、光の透過性に優れているため、特に、感光性の導電ペーストに含まれる導電性フィラーとして好適に利用することができる。また、この銀被覆樹脂粒子は、光の透過性以外に、導電性や印刷パターン形成後の形状保持性等にも優れることから、感光性を持たない、通常の導電ペースト等にも利用できる。その他、異方性導電接着剤等の異方性導電材料、或いは導電スペーサといった導電性材料に含まれる導電性フィラーとしても使用することができる。
【００４５】
本実施形態では、上述の銀被覆樹脂粒子を用いて調製される感光性導電ペーストを例に挙げ、その調製方法等を代表的に説明する。なお、導電性フィラーに当該銀被覆樹脂粒子を使用すること以外は、この実施形態に限定されず、感光性導電ペーストの調製に用いられる周知の材料又は方法等により調製することができる。
【００４６】
一般に、感光性導電ペーストには、導電性フィラー（Ａ）以外に、アルカリ可溶性樹脂（Ｂ）、多官能（メタ）アクリレート（Ｃ）、光重合開始剤（Ｄ）、光吸収剤（Ｅ）、溶剤（Ｆ）、その他添加剤等が含まれる。
【００４７】
アルカリ可溶性樹脂（Ｂ）としては、例えばアルカリ可溶性官能基含有モノマーと（メタ）アクリル酸誘導体との共重合体が挙げられる。アルカリ可溶性官能基含有モノマーとしては、アルカリ可溶性官能基と不飽和結合とを有するモノマーを用いることができる。具体的には、例えば（メタ）アクリル酸、マレイン酸、フマル酸、クロトン酸、イタコン酸、シトラコン酸、メサコン酸、ケイ皮酸、コハク酸モノ（２−（メタ）アクリロイルオキシエチル）、２−メタクリロイルオキシエチルフタル酸、２−アクリロイルオキシエチルハイドロゲンフタレート、２−アクリロイルオキシプロピルハイドロゲンフタレート、２−アクリロイルオキシプロピルヘキサヒドロハイドロゲンフタレート、２−アクリロイルオキシプロピルテトラヒドロハイドロゲンフタレート又はω−カルボキシ−ポリカプロラクトンモノ（メタ）アクリレート等のカルボキシル基含有モノマー類、（メタ）アクリル酸２−ヒドロキシエチル、（メタ）アクリル酸２−ヒドロキシプロピル、（メタ）アクリル酸３−ヒドロキシプロピル又は（α−ヒドロキシメチル）アクリレート等の水酸基含有モノマー類、ｏ−ヒドロキシスチレン、ｍ−ヒドロキシスチレン又はｐ−ヒドロキシスチレン等のフェノール性水酸基含有モノマー類等である。これらのアルカリ可溶性官能基含有モノマーは単独で用いてもよく、２種以上を併用してもよい。また、これらのアルカリ可溶性官能基含有モノマーの中では、（メタ）アクリル酸、２−メタクリロイルオキシエチルフタル酸、２−アクリロイルオキシエチルハイドロゲンフタレート、２−アクリロイルオキシプロピルハイドロゲンフタレート、２−アクリロイルオキシプロピルヘキサヒドロハイドロゲンフタレート、２−アクリロイルオキシプロピルテトラヒドロハイドロゲンフタレート又は（メタ）アクリル酸２−ヒドロキシエチルが特に好ましい。アルカリ可溶性官能基含有モノマーを共重合することにより、樹脂にアルカリ可溶性を付与することができる。アルカリ可溶性官能基含有モノマー由来の構成単位の含有量は、アルカリ可溶性樹脂（Ｂ）の全構成単位中、５〜９０質量％の範囲とすることが好ましく、１０〜８０質量％の範囲とすることがより好ましく、１５〜７０質量％の範囲とすることが更に好ましい。（メタ）アクリル酸誘導体としては、アルカリ可溶性官能基含有モノマーと共重合可能な（メタ）アクリル酸誘導体であれば特に限定されない。使用可能な（メタ）アクリル酸誘導体としては、例えばメチル（メタ）アクリレート、エチル（メタ）アクリレート、ｎ−ブチル（メタ）アクリレート、ラウリル（メタ）アクリレート、ベンジル（メタ）アクリレート、２−メトキシエチル（メタ）アクリレート、２−エトキシエチル（メタ）アクリレート、２−エチルヘキシル（メタ）アクリレート、フェノキシエチル（メタ）アクリレート、トリチル（メタ）アクリレート、シクロヘキシル（メタ）アクリレート、イソボロニル（メタ）アクリレート、グリシジル（メタ）アクリレート、ジシクロペンタニル（メタ）アクリレート等の、上記したアルカリ可溶性官能基含有モノマー以外の（メタ）アクリレート類を挙げることができる。
【００４８】
上述のアルカリ可溶性官能基含有モノマーと（メタ）アクリル酸誘導体との共重合の際、ラジカル重合開始剤を用いることが好ましい。ラジカル重合開始剤としては、ビニル単量体の重合に用いられるラジカル重合開始剤を用いることができる。ラジカル重合開始剤としては、例えば２，２'−アゾビスイソブチロニトリル、２，２'−アゾビス（２−メチルブチルニトリル）、２，２'−アゾビス（２，４−ジメチルバレロニトリル）、１，１'−アゾビス（１−シクロヘキサンカルボニトリル）、ジメチル−２，２'−アゾビスイソブチレート又は４，４'−アゾビス（４−シアノバレリック酸）等のアゾ化合物、ｔ−ブチルパーオキシビバレート、ｔ−ブチルパーオキシ２−エチルヘキサノエート又はクミルパーオキシ２−エチルヘキサノエート等のパーオキシエステル類の有機過酸化物等を挙げることができる。
【００４９】
ラジカル重合開始剤は単独で用いてもよく、２種以上を併用してもよい。ラジカル重合開始剤の使用量は、上述の共重合に使用する全モノマー１００質量部に対して、０．１〜１０質量部程度とすることが好ましい。
【００５０】
多官能（メタ）アクリレート（Ｃ）としては、例えばアリル化シクロヘキシルジ（メタ）アクリレート、２，５−ヘキサンジ（メタ）アクリレート、１，３−ブタンジオールジ（メタ）アクリレート、１，４−ブタンジオールジ（メタ）アクリレート、１，３−ブチレングリコールジ（メタ）アクリレート、エチレングリコールジ（メタ）アクリレート、ジエチレングリコールジ（メタ）アクリレート、１，６−ヘキサンジオールジ（メタ）アクリレート、１，９−ノナンジオールジ（メタ）アクリレート、１，１０−デカンジオールジ（メタ）アクリレート、トリエチレングリコールジ（メタ）アクリレート、ポリエチレングリコールジ（メタ）アクリレート、グリセロールジ（メタ）アクリレート、メトキシ化シクロヘキシルジ（メタ）アクリレート、ネオペンチルグリコールジ（メタ）アクリレート、プロピレングリコールジ（メタ）アクリレート、ポリプロピレングリコールジ（メタ）アクリレート又はトリグリセロールジ（メタ）アクリレート等のジ（メタ）アクリレート類、ペンタエリスリトールトリ（メタ）アクリレート、トリメチロールプロパントリ（メタ）アクリレート、トリメチロールプロパンＰＯ（プロピレンオキサイド）変性トリ（メタ）アクリレート、トリメチロールプロパンＥＯ（エチレンオキサイド）変性トリ（メタ）アクリレート、ベンジルメルカプタントリ（メタ）アクリレート、ジトリメチロールプロパンテトラ（メタ）アクリレート、ジペンタエリスリトールモノヒドロキシペンタ（メタ）アクリレート又はジペンタエリスリトールヘキサ（メタ）アクリレート等の３官能以上の（メタ）アクリレート類等を挙げることができる。また、多官能（メタ）アクリレート（Ｃ）として、上述の化合物中の芳香族環に結合した水素原子のうち、１〜５個が塩素原子又は臭素原子に置換されたモノマーを挙げることもできる。これらの多官能（メタ）アクリレート（Ｃ）は、単独で用いてもよく、２種以上を併用してもよい。
【００５１】
光重合開始剤（Ｄ）としては、公知の光重合開始剤を用いることができる。また、露光感度を向上させるために、光重合開始剤とともに、増感剤を用いることもできる。光重合開始剤としては、例えばベンゾフェノン、ｏ−ベンゾイル安息香酸メチル、４，４’−ビス（ジメチルアミン）ベンゾフェノン、４，４’−ビス（ジエチルアミノ）ベンゾフェノン、４，４’−ジクロロベンゾフェノン、４−ベンゾイル−４’−メチルジフェニルケトン、ジベンジルケトン、フルオレノン、２，２−ジエトキシアセトフェノン、２，２−ジメトキシ−２−フェニル−２−フェニルアセトフェノン、２−ヒドロキシ−２−メチルプロピオフェノン、ｐ−ｔ−ブチルジクロロアセトフェノン、チオキサントン、２−メチルチオキサントン、２−クロロチオキサントン、２−イソプロピルチオキサントン、４−イソプロピルチオキサントン、１−クロロ−４−プロピルチオキサントン、２，４−ジエチルチオキサントン、ベンゾイン、ベンゾインメチルエーテル、ベンゾインブチルエーテル、アントラキノン、２−ｔ−ブチルアントラキノン、２−アミルアントラキノン、β−クロルアントラキノン、アントロン、ベンズアントロン、ジベンゾスベロン、メチレンアントロン、４−アジドベンザルアセトフェノン、２，６−ビス（ｐ−アジドベンジリデン）シクロヘキサノン、２，６−ビス（ｐ−アジドベンジリデン）−４−メチルシクロヘキサノン、カンファーキノン、２−フェニル−１，２−ブタジオン−２−（ｏ−メトキシカルボニル）オキシム、１−フェニル−プロパンジオン−２−（ｏ−エトキシカルボニル）オキシム、１，３−ジフェニル−プロパントリオン−２−（ｏ−エトキシカルボニル）オキシム、１−フェニル−３−エトキシ−プロパントリオン−２−（ｏ−ベンゾイル）オキシム、ミヒラーケトン、２−メチル−１−［４−（メチルチオ）フェニル］−２−モルフォリノ−１−プロパノン、２−ベンジル−２−ジメチルアミノ−１−（４−モルフォリノフェニル）ブタノン−１、２−ヒドロキシ−２−メチル−１−フェニル−プロパン−１−オン又は２，２'−ジメトキシ−１，２−ジフェニルエタン−１−オン等のカルボニル化合物を挙げることができる。また、光重合開始剤（Ｄ）として、ビス（２，６−ジメトキシベンゾイル）−２，４，４−トリメチル−ペンチルフォスフィンオキサイド、２，４，６−トリメチルベンゾイル−ジフェニルフォスフィンオキサイド又はビス（２，４，６−トリメチルベンゾイル）−フェニルフォスフィンオキサイド等のアシルフォスフィンオキサイド系化合物を挙げることもできる。これらの光重合開始剤（Ｄ）は、単独で用いてもよく、２種以上を併用してもよい。
【００５２】
増感剤としては、例えば２−メチルチオキサントン、２−クロロチオキサントン、２−イソプロピルチオキサントン、４−イソプロピルチオキサントン、１−クロロ−４−プロピルチオキサントン、２，４−ジエチルチオキサントン、２，３−ビス（４−ジエチルアミノベンザル）シクロペンタノン、２，６−ビス（４−ジメチルアミノベンザル）シクロヘキサノン、２，６−ビス（４−ジメチルアミノベンザル）−４−メチルシクロヘキサノン、ミヒラーケトン、４，４’−ビス（ジエチルアミノ）−ベンゾフェノン、４，４’−ビス（ジメチルアミノ）カルコン、４，４’−ビス（ジエチルアミノ）カルコン、ｐ−ジメチルアミノシンナミリデンインダノン、ｐ−ジメチルアミノベンジリデンインダノン、２−（ｐ−ジメチルアミノフェニルビニレン）−イソナフトチアゾール、１，３−ビス（４−ジメチルアミノベンザル）アセトン、１，３−カルボニル−ビス（４−ジエチルアミノベンザル）アセトン、３，３−カルボニル−ビス（７−ジエチルアミノクマリン）、Ｎ−フェニル−Ｎ−エチルエタノールアミン、Ｎ−フェニルエタノールアミン、Ｎ−トリルジエタノールアミン、Ｎ−フェニルエタノールアミン、ジメチルアミノ安息香酸イソアミル、ジエチルアミノ安息香酸イソアミル、３−フェニル−５−ベンゾイルチオテトラゾール又は１−フェニル−５−エトキシカルボニルチオテトラゾール等を挙げることができる。
【００５３】
光吸収剤（Ｅ）としては、３５０〜４５０ｎｍの波長範囲で高い光吸収係数を有するものが好ましく用いられる。そして、光吸収剤（Ｅ）は、吸収極大波長が３５０〜４５０ｎｍの波長範囲にあるものがより好ましく、４００〜４２０ｎｍの波長範囲にあるものが更に好ましい。
【００５４】
光吸収剤（Ｅ）としては、例えばクルクミン系光吸収剤、アゾ系光吸収剤、アミノケトン系光吸収剤、キサンテン系光吸収剤、キノリン系光吸収剤、アミノケトン系光吸収剤、アントラキノン系光吸収剤、ベンゾフェノン系光吸収剤、ジフェニルシアノアクリレート系光吸収剤、トリアジン系光吸収剤又はｐ−アミノ安息香酸系光吸収剤等の有機系光吸収剤が挙げられる。また、例えば無機系顔料である、酸化亜鉛、酸化チタン又は酸化セリウム等の無機系光吸収剤が挙げられる。
【００５５】
溶剤（Ｆ）としては、プロパノール、ブタノール、ペンタノール、ジオキサン、ヘキサン、トルエン、メチルセロソルブ、シクロヘキサン、ジエチレングリコールジメチルエーテル、ジプロピレングリコールモノメチルエーテル、ジメチルホルムアミド、Ｎ−メチルピロリドン、ジアセトンアルコール、ジメチルアセトアミド、γ−ブチロラクトン、ブチルカルビトール、ブチルカルビトールアセテート、エチルカルビトール、エチルカルビトールアセテート、ブチルセルソルブ、ブチルセロソルブアセテート、エチルセルソルブ、α−テルピネオール等が挙げられる。
【００５６】
感光性導電ペーストには、上記以外に必要に応じて、重合禁止剤、酸化防止剤、密着助剤、溶解促進剤等のその他の添加剤を適宜含ませることができる。
【００５７】
感光性導電ペーストを調製するには、先ず、ペースト中に含まれる各成分、即ち上述の銀被覆樹脂粒子と、アルカリ可溶性樹脂、多官能（メタ）アクリレート、光重合開始剤、光吸収剤及び溶剤、更には必要に応じてその他の添加剤を所望の割合になるように調合する。
【００５８】
感光性導電ペースト１００質量％中に占める導電性フィラー（Ａ）、即ち上述の銀被覆樹脂粒子の好ましい割合は、４０〜８０質量％である。また、ペースト１００質量％中に占める樹脂成分、即ちアルカリ可溶性樹脂（Ｂ）の割合は、５〜５０質量％の範囲とすることが好ましく、１０〜８０質量％の範囲とすることがより好ましく、１５〜７０質量％の範囲とすることが更に好ましい。また、ペースト１００質量％中に占める多官能アクリレート（Ｃ）の割合は、３〜６０質量％の範囲とするのが好ましい。また、光重合開始剤（Ｄ）は、多官能アクリレート（Ｃ）１００質量％に対して２〜４０質量％の範囲とするのが好ましい。また、光吸収剤（Ｅ）は、導電性フィラー（Ａ）１００質量％に対して０．１〜９．５質量％の範囲とするのが好ましい。また、ペースト１００質量％中に占める溶剤（Ｆ）の割合は、５〜４０質量％の範囲であることが好ましい。
【００５９】
次いで、これら各成分を、三本ローラー、ボールミル或いは遊星式ボールミル等の分散機又は混練機を用いて混練することにより、ペースト状に調製される。調製後のペーストは、粘度が１００〜５００００ｍＰａ・ｓであることが好ましい。粘度がこの範囲に調整されることで印刷性等に優れる。
【００６０】
＜電極等の形成＞
続いて、上記方法で調製された感光性導電ペーストを用いて電極を形成する方法について説明する。具体的には、先ず、基材にこのペーストを塗布して塗布膜（ゲル膜）を形成する。塗布方法としては、例えばスクリーン印刷法や、バーコーター、ブレードコーター、フィルムアプリケーター等を用いた方法が挙げられる。基材としては、電極の用途に応じて、例えばガラス基板やセラミック基板等が用いられる。
【００６１】
次に、熱風循環式乾燥炉、遠赤外線乾燥炉等を用いて、印刷パターンを乾燥させる。そして、塗膜にパターン露光して、現像する。露光方法としては、例えば、所定の露光パターンを有するネガマスクを用いた接触露光又は非接触露光が可能である。露光光源としては、ハロゲンランプ、高圧水銀灯、レーザー光、メタルハライドランプ、ブラックランプ、無電極ランプ等が一般的に使用される。
【００６２】
現像方法としては、スプレー法、浸漬法等が用いられる。現像液としては、水酸化ナトリウム、水酸化カリウム、炭酸ナトリウム、炭酸カリウム、珪酸ナトリウム等の金属アルカリ水溶液や、モノエタノールアミン、ジエタノールアミン、トリエタノールアミン等のアミン水溶液を使用することができる。現像後は、不要な現像液の除去のため、水洗や酸中和を行うことが好ましい。
【００６３】
そして、露光、現像により得られた所望のパターンを有する塗布膜を焼成し、熱硬化させて電極パターンに形成する。焼成は、熱風循環炉等の装置を用いて、好ましくは１５０〜２５０℃の温度で０．５〜１時間保持することにより行うことができる。
【実施例】
【００６４】
次に本発明の実施例を比較例とともに詳しく説明する。
【００６５】
＜実施例１＞
先ず、塩化第一錫２０ｇと、濃度が３５％の塩酸２０ｃｍ3を、容量１ｄｍ3のメスフラスコを用いて水で１ｄｍ3に希釈（メスアップ）し、２５℃に保温した。この水溶液に、平均粒径が０．８μｍであり、かつ粒径の変動係数が７％のシリコーン樹脂粒子１０ｇを添加して、２時間撹拌し、その後、シリコーン樹脂粒子を濾別して水洗することにより前処理を行った。なお、上記シリコーン樹脂粒子には、ポリメチルシルセスキオサキサン樹脂粒子を使用した。
【００６６】
次に、上記前処理により表面に錫吸着層が形成されたシリコーン樹脂粒子に、無電解めっきにより銀被覆層を形成するため、水５ｄｍ3に、エチレンジアミン四酢酸四ナトリウム（錯化剤）７００ｇ、水酸化ナトリウム１６１ｇ、３７％濃度のホルマリン（還元剤）３２０ｃｍ3を溶解し、錯化剤及び還元剤を含む水溶液を作製した。また、硝酸銀１０５ｇ、２５％濃度のアンモニア水１３５ｃｍ3、水５５０ｃｍ3を混合し、硝酸銀を含む水溶液を作製した。
【００６７】
次に、上記調製した錯化剤及び還元剤を含む水溶液中に、上記前処理後のシリコーン樹脂粒子を浸漬させた。その後、水溶液を撹拌しながら、硝酸銀を含む水溶液を滴下することにより、銀被覆樹脂粒子前駆体を得た。銀被覆樹脂粒子前駆体は、その後、水洗して乾燥させた。
【００６８】
次いで、上記得られた銀被覆樹脂粒子前駆体に、次の手順により、気相中で加熱処理を施した。具体的には、上記得られた銀被覆樹脂粒子前駆体を炉内に投入し、炉内に熱風を送り込みながら、送風によって撹拌することにより、大気雰囲気中、３００℃の温度で６０分間加熱処理を行った。これにより、以下の表１に示す銀被覆樹脂粒子を得た。実施例１で得られた銀被覆樹脂粒子を走査型電子顕微鏡（株式会社日立ハイテクノロジーズ製  型式名：ＳＵ−１５００）で観察したときの写真図を図１に示す。
【００６９】
＜実施例２＞
コア樹脂粒子として、平均粒径が１．８μｍであり、かつ粒径の変動係数が５％のシリコーン樹脂粒子を使用したこと、及び銀被覆層の厚さを以下の表１に示す厚さに制御したこと以外は、実施例１と同様にして、以下の表１に示す銀被覆樹脂粒子を得た。なお、銀被覆層の厚さの制御は、上述の錯化剤及び還元剤を含む水溶液又は硝酸銀を含む水溶液を作製するときの各成分の使用量を、コア樹脂粒子の平均粒径に応じて調整することにより行った（後述する他の実施例又は比較例において同じ）。
【００７０】
＜実施例３＞
コア樹脂粒子として、平均粒径が１．２μｍであり、かつ粒径の変動係数が５％のアクリル樹脂粒子（ＰＭＭＡ樹脂）を使用したこと、銀被覆層の厚さを以下の表１に示す厚さに制御したこと、及び加熱処理の際の処理時間を１８０分間としたこと以外は、実施例１と同様にして、以下の表１に示す銀被覆樹脂粒子を得た。なお、
【００７１】
＜実施例４＞
コア樹脂粒子として、平均粒径が１．８μｍであり、かつ粒径の変動係数が７％のシリコーン樹脂粒子を使用したこと、銀被覆層の厚さを以下の表１に示す厚さに制御したこと、銀被覆樹脂粒子前駆体の加熱処理を、液相中で行ったこと以外は、実施例１と同様にして、以下の表１に示す銀被覆樹脂粒子を得た。なお、液相中での加熱処理は次の手順により行った。具体的には、先ず、ガラス製の反応容器内に高沸点溶媒として１，１０−デカンジオールを充填し、ここに上記得られた銀被覆樹脂粒子前駆体を投入した。次いで、この反応容器をＮ2ガス雰囲気に設定した雰囲気炉内へ搬送し、２５０℃まで昇温させて１８０分間静置することにより行った。
【００７２】
＜実施例５＞
加熱処理する際に、高沸点溶媒としてミリスチルアルコールを用いたこと、処理温度を３３０℃、処理時間を６０分間としたこと以外は、実施例４と同様にして、以下の表１に示す銀被覆樹脂粒子を得た。
【００７３】
＜実施例６＞
コア樹脂粒子として、平均粒径が０．５μｍであり、かつ粒径の変動係数が１０％のシリコーン樹脂粒子を使用したこと、銀被覆層の厚さを以下の表１に示す厚さに制御したこと、及び加熱処理の際の処理温度を２５０℃、処理時間を３０分間としたこと以外は、実施例１と同様にして、以下の表１に示す銀被覆樹脂粒子を得た。
【００７４】
＜実施例７＞
コア樹脂粒子として、平均粒径が３μｍであり、かつ粒径の変動係数が４％のアクリル樹脂粒子（ＰＭＭＡ樹脂）を使用したこと、銀被覆層の厚さを以下の表１に示す厚さに制御したこと、及び加熱処理の際の処理時間を１８０分間としたこと以外は、実施例１と同様にして、以下の表１に示す銀被覆樹脂粒子を得た。
【００７５】
＜比較例１＞
コア樹脂粒子として、平均粒径が１．８μｍであり、かつ粒径の変動係数が５％のシリコーン樹脂粒子を使用したこと、銀被覆層の厚さを以下の表１に示す厚さに制御したこと、銀被覆樹脂粒子前駆体の加熱処理を行わなかったこと以外は、実施例１と同様にして、以下の表１に示す銀被覆樹脂粒子を得た。
【００７６】
＜比較例２＞
コア樹脂粒子として、平均粒径が１．８μｍであり、かつ粒径の変動係数が５％のシリコーン樹脂粒子を使用したこと、銀被覆層の厚さを以下の表１に示す厚さに制御したこと、及び加熱処理の際の処理時間を３０分間としたこと以外は、実施例１と同様にして、以下の表１に示す銀被覆樹脂粒子を得た。なお、この比較例２では、最終的に得られる銀被覆樹脂粒子の銀被覆層の厚さを非常に薄く制御したため、加熱処理後の未被覆率が所望の範囲を超える大きい値を示した。
【００７７】
＜比較例３＞
アトマイズ法により得られた、平均粒径が２μｍの銀粒子を比較例３とした。
【００７８】
＜比較例４＞
コア樹脂粒子として、平均粒径が１．８μｍであり、かつ粒径の変動係数が５％のシリコーン樹脂粒子を使用したこと、銀被覆層の厚さを以下の表１に示す厚さに制御したこと、及び加熱処理の際の処理時間を１８０分間としたこと以外は、実施例１と同様にして、以下の表１に示す銀被覆樹脂粒子を得た。
【００７９】
＜比較例５＞
コア樹脂粒子として、平均粒径が０．３μｍであり、かつ粒径の変動係数が１５％のシリコーン樹脂粒子を使用したこと、銀被覆層の厚さを以下の表１に示す厚さに制御したこと、及び加熱処理の際の処理時間を１８０分間としたこと以外は、実施例１と同様にして、以下の表１に示す銀被覆樹脂粒子を得た。
【００８０】
＜比較例６＞
コア樹脂粒子として、平均粒径が４μｍであり、かつ粒径の変動係数が７％のシリコーン樹脂粒子を使用したこと、銀被覆層の厚さを以下の表１に示す厚さに制御したこと、及び加熱処理の際の処理時間を１８０分間としたこと以外は、実施例１と同様にして、以下の表１に示す銀被覆樹脂粒子を得た。
【００８１】
＜比較例７＞
加熱処理の際の処理時間を２０分間としたこと以外は、実施例１と同様にして、以下の表１に示す銀被覆樹脂粒子を得た。
【００８２】
＜比較例８＞
コア樹脂粒子として、平均粒径が０．５μｍであり、かつ粒径の変動係数が１０％のシリコーン樹脂粒子を使用したこと、銀被覆層の厚さを以下の表１に示す厚さに制御したこと、加熱処理の際の処理時間を２００分間としたこと以外は、実施例１と同様にして、以下の表１に示す銀被覆樹脂粒子を得た。
【００８３】
＜比較例９＞
コア樹脂粒子として、平均粒径が１．８μｍであり、かつ粒径の変動係数が７％のシリコーン樹脂粒子を使用したこと、銀被覆層の厚さを以下の表１に示す厚さに制御したこと、加熱処理の際の処理温度を３６０℃としたこと以外は、実施例１と同様にして、以下の表１に示す銀被覆樹脂粒子を得た。
【００８４】
＜比較試験及び評価１＞
実施例１〜７及び比較例１〜９で得られた銀被覆樹脂粒子等について、以下の(i)〜(v)の評価を行った。これらの結果を以下の表１に示す。また、実施例１，２及び比較例１、２で得られた銀被覆樹脂粒子を走査型電子顕微鏡（株式会社日立ハイテクノロジーズ製  型式名：ＳＵ−１５００）で観察したときの写真図を、それぞれ図１〜図４に示す。
【００８５】
(i)   平均粒径：走査型電子顕微鏡（株式会社日立ハイテクノロジーズ製  型式名：ＳＵ−１５００）を用いて、ソフトウェア（品名：ＰＣ  ＳＥＭ）により、倍率５０００倍で、３００個の銀被覆樹脂の直径を測定し、その平均値を算出した。
【００８６】
(ii)  未被覆率：ＳＥＭ画像解析により、各実施例又は比較例で得られた銀被覆樹脂粒子の未被覆率を測定した。具体的には、倍率５０００倍で撮影した銀被覆樹脂粒子の写真図について、画像解析ソフト（Mountech社 Mac-View）により未被覆部分の面積を割り出し、その割合を算出した。なお、表１に示す値は、上記写真図に映し出された任意の粒子１００個について上記割合を算出し、これらを平均した値である。
【００８７】
(iii) 銀被覆層の厚さ：下記式（１）より、加熱処理前の銀被覆層の厚さを測定した。
【００８８】
【数２】
0006718722.tif 000003
式（１）中、ｄは銀被覆層の厚さ（μｍ）、ｒはコア樹脂粒子の半径（μｍ）、ｄcoreはコア樹脂粒子の比重（ｇ／ｃｍ3）、ｄAgは銀の比重（ｇ／ｃｍ3）、ａは銀被覆樹脂粒子の粒子１個当たりの質量を１としたときの銀被覆樹脂粒子に含まれる銀の質量割合（無次元数）である。
【００８９】
(iv)  圧粉体積抵抗率：各実施例又は比較例で得られた銀被覆樹脂粒子等を圧力容器に入れて、印加圧力２００ＭＰａにて圧縮し、この圧粉の体積抵抗率を抵抗率計（三菱化学社製、ロレスタ−ＧＰ［型式：ＵＶ−３１０１ＰＣ］）を用いて測定した。
【００９０】
(v)   ＵＶ透過率：各実施例又は比較例で得られた銀被覆樹脂粒子等を導電性フィラーに用いて導電ペーストを調製した後、当該ペーストを用いて塗膜を形成し、そのＵＶ（紫外線）透過率を測定した。具体的には、先ず、導電性フィラーとしての銀被覆樹脂粒子８０質量％と、バインダ成分としてのアクリル樹脂（関西ペイント社製  商品名：アクリックＮｏ．１０００クリヤー）２０質量％とを混合して、導電ペーストを調製した。
【００９１】
次に、上記調製した導電ペーストを、スクリーン印刷により１００×１００ｍｍ角のガラス基板上に塗布して塗布膜を形成した後、大気雰囲気中、８０℃の温度で３０分間熱処理することにより、厚さ４０μｍの塗膜を形成した。そして、形成した塗膜の透過率を、分光光度計（日立ハイテク社製、型式名：UH-4150）により測定した。
【００９２】
(vi)  塗膜形状：上記形成した塗膜について、目視による外観の評価と膜厚のばらつきを評価した。膜厚のばらつきは、デジタルノギスを用い、各塗膜ごとに５箇所で膜厚を測定し、これらのばらつき具合をそれぞれ評価した。なお、表１中、「良好」は、均一な塗膜であり、かつ５箇所で測定した膜厚のばらつきが±１０％以内であった場合を示す。一方、「不良」は、均一な塗膜でなく、かつ５箇所で測定した膜厚のばらつきが±１０％を超えた場合を示す。
【００９３】
【表１】
0006718722.tif 000004
【００９４】
表１から明らかなように、実施例１〜７と比較例１〜９を比較すると、単層の銀粒子を使用した比較例３ではＵＶ透過率が最も低い値を示した。
【００９５】
また、未被覆率が所定値に満たない比較例１、及び未被覆率が所定値に満たず、銀被覆層の厚さが所定値を超えるように制御した比較例４では、ＵＶ透過率が低い値（１７％以下）を示した。一方、未被覆率が所定値を超え、銀被覆層の厚さが所定値に満たないように制御した比較例２では、体積抵抗率が非常に高い値（１×１０-4Ω・ｃｍ以上）を示し、導電性が大幅に低下した。
【００９６】
また、銀被覆樹脂粒子の平均粒径が所定値に満たない比較例５では、銀被覆樹脂粒子が凝集して、塗布膜を形成する際にスクリーン目詰まりが起こり、均一な塗膜を形成することができなかった。また、銀被覆樹脂粒子の平均粒径が所定値を超える比較例６では、体積抵抗率が高い値を示し、導電性が低下した。
【００９７】
また、所定の処理時間に満たない条件にて加熱処理を行った比較例７では、未被覆率が所定値に満たず、ＵＶ透過率が低い値を示した。また、所定の処理時間又は処理温度を超える条件にて加熱処理を行った比較例８，９では、未被覆率が所定値を超えたため、体積抵抗率が非常に高い値を示し、導電性が大幅に低下した。
【００９８】
これに対し、実施例１〜７では、すべての評価において良好な結果が得られた。
【００９９】
＜比較試験及び評価２＞
上述の実施例１、２及び７で得られた銀被覆樹脂粒子と、比較例３で得られた銀粒子と、比較例４で得られた銀被覆樹脂粒子をそれぞれ用いて感光性導電ペーストを調製し、露光、現像後のパターン形状について評価した。この結果を以下の表２〜表４に示す。
【０１００】
(vii) 露光、現像後のパターン形状：先ず、導電性フィラーとして実施例１、２及び７で得られた銀被覆樹脂粒子と、比較例３で得られた銀粒子と、比較例４で得られた銀被覆樹脂粒子をそれぞれ用意し、以下の手順により感光性導電ペーストをそれぞれ調製した。具体的には、導電性フィラー（Ａ）として銀被覆樹脂粒子が８０質量％、アルカリ可溶性樹脂（Ｂ）としてカルボキシル基含有アクリル樹脂が８．０質量％、多官能（メタ）アクリレート（Ｃ）としてトリメチロールプロパンＥＯ変性トリアクリレートが４．０質量％、光重合開始剤（Ｄ）として２−ベンジル−２−（ジメチルアミノ）−１−（４−モルホリノフェニル）−ブタノン−１が１．０質量％、溶剤（Ｆ）としてジプロピレングリコールモノメチルエーテルが７．０質量％となる割合に調合し、これらを３本ロールミルにて混練することにより感光性導電ペーストを調製した。なお、表２〜表４において、感光性導電ペースト（ａ）、（ｂ）、（ｃ）は、実施例１、２及び７で得られた銀被覆樹脂粒子を用いて調製した感光性導電ペーストであり、感光性導電ペースト（ｄ）は、比較例３で得られた銀粒子を用いて調製した感光性導電ペーストであり、感光性導電ペースト（ｅ）は、比較例４で得られた銀被覆樹脂粒子を用いて調製した感光性導電ペーストである。また、上記カルボキシル基含有アクリル樹脂とは、具体的には、カルボキシル基含有モノマー（アルカリ可溶性官能基含有モノマー）であるアクリル酸と、（メタ）アクリル酸誘導体であるエチルアクリレート、２-エチルヘキシルメタクリレート及びグリシジルメタクリレートとの共重合体である。
【０１０１】
次に、上記調製した感光性導電ペーストを用いて、基板上に所望の電極パターンを有する試験用サンプルを作製した。具体的には、先ず、ＰＥＴフィルムからなる、厚さ１００μｍの基板上に、上記調製した感光性導電ペーストをスクリーン印刷法にて塗布することにより、塗布膜を形成した。次いで、形成した塗布膜を、乾燥炉を用いて８０℃の温度で２０分間乾燥させた。その後、所望の露光パターンを有する露光マスクと露光装置を用いて、塗布膜の表面から、露光量２００ｍＪ／ｃｍ2（波長３６５ｎｍ換算）の条件で全線露光を行った。続いて、０．３質量％の炭酸ナトリウム水溶液を用いて現像することで非露光部分を除去し、その後水洗した。最後に、現像後のパターンを、乾燥炉を用いて１４０℃の温度で３０分間保持して硬化させることにより、基板上に電極パターンを形成した。なお、塗布膜を形成する際の膜厚を１２μｍ、１０μｍ、７μｍに変更し、また、露光マスクに、ライン（Ｌ）／スペース（Ｓ）が１０／１０（μｍ）、１５／１５（μｍ）、２０／２０（μｍ）、２５／２５（μｍ）、３０／３０（μｍ）、５０／５０（μｍ）又は１００／１００（μｍ）のいずれかの露光パターンを有する、計７種の露光マスクを用いることにより、各ペーストごとに、塗布膜の膜厚条件又はＬ／Ｓの条件が異なる試験用サンプルをそれぞれ２１個ずつ作製した。
【０１０２】
上記作製した試験用サンプルの電極パターンの形状を光学顕微鏡にて観察した。表２〜表４中、「良」は、露光不良による未現像部もなく、所望の形状の電極パターンが形成された場合を示す。一方、「不良」は、露光不良によって未現像部が生じ、形成した電極パターンに形状不良が確認された場合を示す。
【０１０３】
【表２】
0006718722.tif 000005
【０１０４】
【表３】
0006718722.tif 000006
【０１０５】
【表４】
0006718722.tif 000007
【０１０６】
表２〜表４から明らかなように、塗布膜の膜厚が厚く、Ｌ／Ｓの幅が狭くなるに従い、露光の際のＵＶ光が基板側まで届きにくく、露光不良によって電極パターンに形状不良が生じやすくなることが分かる。そして、比較例３の粉末を用いた感光性導電ペースト（ｄ）では、塗布膜の膜厚を７μｍと最も薄く形成したときには、Ｌ／Ｓの幅を２０／２０（μｍ）と比較的狭く形成しても、形状不良はみられなかった。一方、塗布膜の膜厚を１２μｍと最も厚く形成した場合には、Ｌ／Ｓの幅を２５／２５（μｍ）と比較的広く形成しても形状不良が確認された。比較例４の粉末を用いた感光性導電ペースト（ｅ）では、塗布膜の膜厚を１２μｍと最も厚く、かつＬ／Ｓの幅を１０／１０（μｍ）と最も狭く形成した場合に形状不良が確認された。
【０１０７】
これに対して、実施例１、２及び７の粉末を用いた感光性導電ペースト（ａ）、（ｂ）及び（ｃ）では、塗布膜の膜厚を７μｍ、１０μｍに形成した場合は、Ｌ／Ｓの幅を最も狭く形成しても形状不良はみられなかった。また、塗布膜の膜厚を最も厚く形成した場合でも、形状不良は確認されず、非常に優れた結果が得られた。
【産業上の利用可能性】
【０１０８】
本発明は、電子機器又は電子表示機器等が備える電子部品（電極又は電気配線等）の形成に好適に利用できる。特に、より高解像度で微細な電子部品の形成に好適に利用できる。
【図１】
0006718722.tif 000009
【図２】
0006718722.tif 000010
【図３】
0006718722.tif 000011
【図４】
0006718722.tif 000012